СПОСОБ ИЗМЕЛЬЧЕНИЯ ДЛЯ УПРАВЛЕНИЯ СВОЙСТВАМИ ИЛИ СОХРАНЕНИЯ СВОЙСТВ ГИБРИДА НА ОСНОВЕ ФОСФАТА КАЛЬЦИЯ

1. Измельченный материал гибридного соединения, включающий:
по существу кристаллический β-трикальций фосфат,
по меньшей мере один оксид металла и
по меньшей мере одно органическое соединение,
в котором β-трикальций фосфат, по меньшей мере один оксид металла и по меньшей мере одно органическое соединение сплавлены с образованием гибридного соединения и
в котором кристаллическая структура β-трикальций фосфата в основном сохранена.
2. Измельченный материал гибридного соединения по п.1, в котором β-трикальций фосфат присутствует в количестве от приблизительно 50 до приблизительно 98 мас.%.
3. Измельченный материал гибридного соединения по п.1, в котором по меньшей мере один оксид металла присутствует в количестве от приблизительно 0,1 до приблизительно 50 мас.%.
4. Измельченный материал гибридного соединения по п.1, в котором органическое соединение присутствует в количестве от приблизительно 0,1 до приблизительно 20 мас.%.
5. Измельченный материал гибридного соединения по п.1, в котором по меньшей мере один оксид металла выбран из группы, включающей диоксид кремния, оксид магния, оксид железа и их сочетания; органическое соединение выбрано из группы, включающей мочевину, амиды, карбамид и их сочетания; β-трикальций фосфат присутствует в количестве от приблизительно 50 до приблизительно 98 мас.%, по меньшей мере один оксид металла присутствует в количестве от приблизительно 0,1 до приблизительно 50 мас.% и органическое соединение присутствует в количестве от приблизительно 0,1 до приблизительно 20 мас.%.
6. Твердофазный способ получения гибридного материала на основе фосфата кальция, включающий:
- введение заранее заданного количества по существу кристаллического β-трикальций фосфата - предшественника, по меньшей мере одного оксида металла и по меньшей мере одного органического соединения в планетарную шаровую мельницу с получением смеси;
- сухой размол смеси в течение от приблизительно 1 до приблизительно 8 ч при скорости вращения платформы от приблизительно 100 до приблизительно 600;
- поддержание сухой среды внутри планетарной шаровой мельницы;
- извлечение гибридного соединения на основе фосфата кальция из шаровой мельницы;
в котором гибридное соединение на основе фосфата кальция характеризуется средним размером частиц по существу таким же, как средний размер частиц по существу кристаллического β-трикальций фосфата - предшественника, и
гибридное соединение на основе фосфата кальция сохраняет характеристики кристаллической структуры дальнего порядка по существу кристаллического β-трикальций фосфата - предшественника.
7. Способ по п.6, в котором гибридное соединение на основе фосфата кальция характеризуется распределением частиц по размерам в основном от приблизительно 0,1 до приблизительно 10 мкм.
8. Способ по п.6, в котором гибридное соединение на основе фосфата кальция характеризуется распределением частиц по размерам в основном от приблизительно 10 до приблизительно 500 мкм.
9. Способ по п.6, в котором гибридное соединение на основе фосфата кальция характеризуется растворимостью, по существу аналогичной растворимости β-трикальций фосфата - предшественника.
10. Твердофазный способ содействия образованию физических связей между органическим компонентом и по существу кристаллическим неорганическим компонентом, включающий:
- введение заранее заданного количества по существу кристаллического неорганического предшественника и заранее заданного количества органического предшественника для получения смеси,
- поддержание смеси в среде, по существу не содержащей жидкости, и
- обеспечение столкновения предшественников с достаточной энергией для сплавления предшественников с образованием гибридного соединения,
в котором гибридное соединение в основном сохраняет характеристики кристаллической структуры дальнего порядка по существу кристаллического неорганического предшественника.
11. Твердофазный способ предотвращения существенного химического и физического взаимодействия между по существу кристаллическими неорганическими компонентами, включающий:
- введение заранее заданного количества первого и второго по существу кристаллических неорганических предшественников и заранее заданного количества органического предшественника с получением по существу твердофазной смеси, и
- обеспечение столкновения компонентов по существу твердофазной смеси с достаточной энергией для сплавления предшественников с получением гибридных соединений;
в котором гибридные соединения в основном сохраняют характеристики кристаллической структуры дальнего порядка по меньшей мере одного из по существу кристаллических неорганических предшественников, и
органический предшественник в основном предотвращает сплавление неорганических предшественников.
12. Химическая композиция, включающая:
гибридный материал на основе фосфата кальция, содержащий:
по существу кристаллический β-трикальций фосфат,
по меньшей мере один оксид металла и
по меньшей мере одно органическое соединение,
где β-трикальций фосфат, по меньшей мере один оксид металла и по меньшей мере одно органическое соединение сплавлены с образованием гибридного материала и сохранена кристаллическая структура β-трикальций фосфата, и
стоматологический состав, содержащий фторид,
где гибридный материал на основе фосфата кальция в стоматологическом составе обеспечивает реминерализацию зуба, вследствие разрушения, вызываемого, например, патологической эрозией и стираемостью, кариесом и повышенной чувствительностью.
13. Химическая композиция по п.12, не содержащая фторид.
14. Химическая композиция по п.12, в которой фторид присутствует в форме отдельного водного состава и в которой фторид сохраняет годность при хранении.
15. Химическая композиция по п.12, в которой стоматологический состав выбран из группы, включающей пасты, ополаскиватели для полости рта, гели и их сочетания.